(57)【要約】【課題】配線基板の薄型化と半導体装置の製造の効率化を可能とする配線基板積層体及びこれを用いた半導体装置の製造方法を提供する。【解決手段】配線基板積層体は、支持体１２と、支持体の少なくとも一方面に剥離可能に積層される銅箔層２０と、銅箔層２０上に積層される配線基板１０とを備える。配線基板１０は、外部接続端子１５と、１層または多層の配線層２２と、外部接続端子１５と配線層２２との層間及び多層の配線層２２の層間に設けられる絶縁層２１と、ビアホール２５と、最上層の配線層に設けられる絶縁膜２３と、半導体チップとの接続箇所となる接続端子２４とを有する。【選択図】図２
2016134497.tif 000002
【特許請求の範囲】
【請求項１】
半導体チップを内蔵する半導体装置の製造に用いられる配線基板積層体であって、
支持体と、
支持体の少なくとも一方面に剥離可能に積層される銅箔層と、
前記銅箔層上に積層される配線基板とを備え、
前記配線基板は、
前記銅箔層上に設けられる外部接続端子と、
前記外部接続端子の上層に設けられる１層または多層の配線層と、
前記外部接続端子と前記配線層との層間と、前記多層の配線層の層間とに設けられる絶縁層と、
前記外部接続端子と前記配線層との層間と、前記多層の配線層の層間とを電気的に接続するためのビアホールと、
最上層の配線層に設けられる絶縁膜と、
前記絶縁膜の一部を除去して前記最上層の配線層の一部を露出させることによって形成され、前記半導体チップとの接続箇所となるチップ接続端子とを含む、配線基板積層体。
【請求項２】
前記支持体の２０℃〜２６０℃における平均線膨張係数は、−１ｐｐｍ／℃以上１５ｐｐｍ／℃以下である、請求項１に記載の配線基板積層体。
【請求項３】
前記支持体は、ガラス基板、ガラス繊維強化樹脂基板、銅張積層板のいずれかである、請求項１又は２記載の配線基板積層体。
【請求項４】
前記銅箔層は、二層の銅箔を層間で剥離可能となるように一体化したピーラブル銅箔よりなる、請求項１〜３のいずれかに記載の配線基板積層体。
【請求項５】
前記支持体上には、ニッケル、コバルト、チタン、錫、亜鉛から選ばれる金属あるいはその化合物よりなる剥離層が設けられ、
前記銅箔層は、前記剥離層上に銅を積層することによって形成される、請求項１〜３のいずれかに記載の配線基板積層体。
【請求項６】
前記銅箔層に形成される、前記外部接続端子と前記配線層と前記絶縁樹脂層と前記絶縁膜との総厚が、０．００１ｍｍ以上１ｍｍ以下である、請求項１〜５のいずれかに記載の配線基板積層体。
【請求項７】
請求項１〜６のいずれかに記載の配線基板積層体を用いた半導体装置の製造方法であって、
前記支持基板上の少なくとも一方面に形成された前記配線基板上の前記チップ接続端子に、前記半導体チップを電気的に接続することによって、前記半導体チップを実装する工程と、
実装された前記半導体チップを封止する封止樹脂を形成する工程と、
前記銅箔層を前記支持体から剥離させることにより、前記封止樹脂と前記半導体チップと前記配線基板と前記銅箔層を一体的に前記支持体から分離させる工程と、
前記配線基板の表面に形成されている前記銅箔層を、エッチング除去することによって前記外部接続端子を露出させる工程と、
露出した前記外部接続端子上に半田層を形成する工程と、
前記封止樹脂および前記配線基板を切断することによって前記半導体装置を個片化する工程とを備える、半導体装置の製造方法。
【請求項８】
前記支持基板の両面に前記配線基板が設けられており、
前記支持基板の一方面に設けられた前記配線基板に対して、前記半導体チップを実装する工程と、前記封止樹脂を形成する工程と、前記封止樹脂と前記半導体チップと前記配線基板と前記銅箔層を一体的に前記支持体から分離させる工程とを行った後、前記支持基板の他方面に設けられた前記配線基板に対して、前記半導体チップを実装する工程と、前記封止樹脂を形成する工程と、前記封止樹脂と前記半導体チップと前記配線基板と前記銅箔層を一体的に前記支持体から分離させる工程とを行うことを特徴とする、請求項７に記載の半導体装置の製造方法。
【発明の詳細な説明】
【技術分野】
【０００１】
本発明は、配線基板積層体及びこれを用いた半導体装置の製造方法に関する。
【背景技術】
【０００２】
近年、半導体チップ及び外部接続部材を用いた半導体装置が、電子機器及び自動車等の様々な分野に用いられている。下記特許文献１には、半導体チップ上に再配線層及び外部接続端子を有する外部接続部材が直接形成される半導体装置の製造方法が記載されている。この製造方法では、再配線層及び外部接続端子を有する外部接続部材が半導体チップ領域内に形成される。当該製造方法によって設けられた半導体装置は、Ｆａｎ−ｉｎ型のＷＬＰ（Ｗａｆｅｒ  Ｌｅｖｅｌ  Ｐａｃｋａｇｅ：ウエハレベルパッケージ）と呼ばれている。
【０００３】
また、下記特許文献２には、支持基板に固定された半導体チップの周囲を覆う絶縁層を形成し、当該半導体チップ上及び当該絶縁層上に再配線層及び外部接続端子を有する外部接続部材が形成される半導体装置の製造方法が記載されている。この製造方法では、半導体チップの外縁より外側の周辺領域にも再配線層及び外部接続端子を有する外部接続部材が形成される。当該製造方法によって設けられた半導体装置は、Ｆａｎ−ｏｕｔ型のＷＬＰと呼ばれている。
【先行技術文献】
【特許文献】
【０００４】
【特許文献１】特開平１１−１１１８９６号公報
【特許文献２】特開２０１１−１８７４７３号公報
【特許文献３】特開２０１４−７３１５号公報
【発明の概要】
【発明が解決しようとする課題】
【０００５】
上記特許文献１に記載される製造方法では、外部接続部材は半導体チップ領域内に形成されるため、外部接続端子の数及び位置が制限される。また、特許文献１、２に記載される製造方法では、個片化された半導体チップ上に直接外部接続部材を形成するので、半導体装置の製造効率が低くなる。
【０００６】
本発明は、配線基板の薄型化と半導体装置の製造の効率化を可能とする配線基板積層体及びこれを用いた半導体装置の製造方法を提供することを目的とする。
【課題を解決するための手段】
【０００７】
本発明に係る配線基板積層体は、半導体チップを内蔵する半導体装置の製造に用いられるものであって、支持体と、支持体の少なくとも一方面に剥離可能に積層される銅箔層と、銅箔層上に積層される配線基板とを備える。当該配線基板は、銅箔層上に設けられる外部接続端子と、外部接続端子の上層に設けられる１層または多層の配線層と、外部接続端子と配線層との層間と、多層の配線層の層間とに設けられる絶縁層と、外部接続端子と配線層との層間と、多層の配線層の層間とを電気的に接続するためのビアホールと、最上層の配線層に設けられる絶縁膜と、絶縁膜の一部を除去して最上層の配線層の一部を露出させることによって形成され、半導体チップとの接続箇所となるチップ接続端子とを含む。
【０００８】
この配線基板積層体には、半導体チップを外部装置に接続するための外部接続部材として機能する配線基板が設けられている。半導体チップと外部接続部材となる配線基板とを別々に製造することができるため、半導体装置の製造効率を改善できる。
【０００９】
また、この配線基板積層体においては、支持体上に配線基板が設けられているので、配線基板を薄型化することができると共に、極薄い配線基板であっても容易にハンドリングすることができるため、歩留まりよく半導体装置を製造することが可能になる。また、半導体チップを実装して樹脂封止した後に、容易に支持体から配線基板を剥離することができるため、従来半導体チップの実装が困難であった極薄の配線基板であっても、歩留まりよく実装、製造することができ、半導体装置の薄型化が容易に可能になる。
【００１０】
また、この配線基板積層体において、支持体の表裏両面に同一構造の配線基板を作成することも可能であると共に、絶縁樹脂層の硬化収縮や、配線層の面積比率、支持体上に積層される異種材料の熱膨張係数差に起因する反りの発生が抑制される。よって配線基板の反りに起因する歩留まり低下を抑制することが出来る。
【００１１】
支持体の２０℃〜２６０℃における平均線膨張係数は、−１ｐｐｍ／℃以上１５ｐｐｍ／℃以下であることが好ましい。
【００１２】
半導体チップはシリコンウエハーより製造されているが、半導体チップの線膨張係数である約３ｐｐｍと、支持体の線膨張係数との差が小さくなる。したがって、配線基板に半導体チップを搭載した際に発生する半導体チップの接続端子と配線基板の接続端子との位置ずれを抑制することができる。
【００１３】
支持体は、ガラス基板、ガラス繊維強化樹脂基板、銅張積層板のいずれかを用いることができる。
【００１４】
銅箔層は、二層の銅箔を層間で剥離可能となるように一体化したピーラブル銅箔から構成されてもよい。
【００１５】
支持体上には、ニッケル、コバルト、チタン、錫、亜鉛から選ばれる金属あるいはその化合物よりなる剥離層が設けられ、銅箔層は、剥離層上に銅を積層することによって形成されてもよい。
【００１６】
銅箔層上に形成される、外部接続端子と配線層と絶縁樹脂層と絶縁膜との総厚が、０．００１ｍｍ以上１ｍｍ以下であることが好ましい。
【００１７】
また、本発明に係る半導体装置の製造方法は、上記のいずれかの配線基板積層体を用いるものであって、支持基板上の少なくとも一方面に形成された配線基板上のチップ接続端子に、半導体チップを電気的に接続することによって、半導体チップを実装する工程と、実装された半導体チップを封止する封止樹脂を形成する工程と、銅箔層を支持体から剥離させることにより、封止樹脂と半導体チップと配線基板と銅箔層を一体的に支持体から分離させる工程と、配線基板の表面に形成されている銅箔層を、エッチング除去することによって外部接続端子を露出させる工程と、露出した外部接続端子上に半田層を形成する工程と、封止樹脂および配線基板を切断することによって半導体装置を個片化する工程とを備える。
【００１８】
また、支持基板の両面に配線基板が設けられており、支持基板の一方面に設けられた配線基板に対して、半導体チップを実装する工程と、封止樹脂を形成する工程と、封止樹脂と半導体チップと配線基板と銅箔層を一体的に支持体から分離させる工程とを行った後、支持基板の他方面に設けられた配線基板に対して、半導体チップを実装する工程と、封止樹脂を形成する工程と、封止樹脂と半導体チップと配線基板と銅箔層を一体的に支持体から分離させる工程とを行ってもよい。
【発明の効果】
【００１９】
本発明によれば、配線基板の薄型化と半導体装置の製造の効率化を可能とする配線基板積層体及びこれを用いた半導体装置の製造方法を提供できる。
【図面の簡単な説明】
【００２０】
【図１】実施形態に係る配線基板積層体を用いて製造された半導体装置を説明する図
【図２】実施形態に係る配線基板積層体を説明する図
【図３−１】配線基板積層体の製造方法の一例を説明する図
【図３−２】配線基板積層体の製造方法の一例を説明する図
【図４】配線基板積層体の製造方法の一例を説明する図
【図５−１】配線基板積層体の製造方法の変形例を説明する図
【図５−２】配線基板積層体の製造方法の変形例を説明する図
【図６】半導体装置の製造方法の一例を説明する図
【発明を実施するための形態】
【００２１】
以下、添付図面を参照して、本発明の好適な実施形態について詳細に説明する。なお、以下の説明において、同一要素又は同一機能を有する要素には、同一符号を用いることとし、重複する説明は省略する。
【００２２】
図１は、本発明の実施形態に係る配線基板を用いて製造された半導体装置を説明する図である。図１に示されるように、半導体装置１は、配線基板１０と、半導体チップ１１と、アンダーフィル１３と、封止樹脂１４と、複数の外部接続端子１５と、複数の半田ボール１８を備えている。なお、配線基板１０の詳細については後述する。
【００２３】
半導体チップ１１は、例えば半導体基板表面に形成されるトランジスタ又はダイオード等を有する集積回路（ＩＣ又はＬＳＩ）であり、略直方体形状を有している。半導体チップ１１に用いられる半導体基板は、例えばシリコン基板（Ｓｉ基板）、窒化ガリウム基板（ＧａＮ基板）、又は炭化ケイ素基板（ＳｉＣ基板）等の無機物を主成分とした基板が用いられる。本実施形態では、半導体基板としてシリコン基板が用いられる。シリコン基板を用いて形成される半導体チップ１１の線膨張係数（ＣＴＥ：Ｃｏｅｆｆｉｃｉｅｎｔ  ｏｆ  Ｔｈｅｒｍａｌ  Ｅｘｐａｎｓｉｏｎ）は、約２〜４ｐｐｍ／℃（例えば３ｐｐｍ／℃）である。本実施形態における線膨張係数は、例えば２０℃〜２６０℃の温度範囲内における温度の上昇に対応して変化する長さとする。
【００２４】
半導体チップ１１の配線基板と対向する面の表面には、突起電極１６（バンプとも言う）が設けられている。半導体チップ１１は、この突起電極１６を介して配線基板１０の主面に形成される接続端子と電気的に接続している。突起電極１６は、例えばＡｕ、Ａｇ、Ｃｕ、Ａｌ等の金属もしくはこれらの合金、ＣｕにＡｕめっき等を施した金属複合体、又は、Ｓｎ、Ｓｎ−Ｐｂ、Ｓｎ−Ａｇ、Ｓｎ−Ｃｕ、Ｓｎ−Ａｇ−Ｃｕ、Ｓｎ−ＢｉもしくはＡｕ系等のはんだによって形成される。突起電極１６は、半導体チップ１１の領域内全体に配置されていてもよいし、半導体チップ１１の周辺領域に配置されていてもよい。半導体チップ１１と配線基板１０とを互いに接続する方式としては、例えばワイヤボンディング方式又はフリップチップ方式が挙げられる。本実施形態では、実装面積の縮小化及び作業の効率化の観点から、フリップチップ方式によって半導体チップ１１及び配線基板１０が互いに接続されている。
【００２５】
アンダーフィル１３は、半導体チップ１１を配線基板１０上に固定及び封止するために用いられる接着剤である。アンダーフィル１３としては、例えば、エポキシ樹脂、ポリウレタン樹脂、シリコーン樹脂、ポリエステル樹脂、オキセタン樹脂、及びマレイミド樹脂の内の１種又はこれらの樹脂の２種類以上が混合された樹脂に、フィラーとしてシリカ、酸化チタン、酸化アルミニウム、酸化マグネシウム、又は酸化亜鉛等を加えた材料が用いられる。アンダーフィル１３は、液状であってもよいし、フィルム状であってもよい。
【００２６】
封止樹脂１４は、半導体チップ１１を覆って封止及び保護するために用いられる封止樹脂である。封止樹脂１４としては、例えば、エポキシ樹脂、ポリウレタン樹脂、シリコーン樹脂、ポリエステル樹脂、オキセタン樹脂、及びマレイミド樹脂の内の１種又はこれらの樹脂の２種類以上が混合された樹脂に、フィラーとしてシリカ、酸化チタン、酸化アルミニウム、酸化マグネシウム、又は酸化亜鉛等を加えた材料が用いられる。
【００２７】
外部接続端子１５は、配線基板１０の裏面（半導体チップ１１が搭載された主面と反対側の面）に設けられている。外部接続端子１５は、配線基板１０内に設けられている配線層を介して半導体チップ１１と電気的に接続されている。外部接続端子１５上には、例えばＳｎ、Ｓｎ−Ｐｂ、Ｓｎ−Ａｇ、Ｓｎ−Ｃｕ、Ｓｎ−Ａｇ−Ｃｕ、又はＳｎ−Ｂｉ等のはんだによって形成される。外部接続端子１５がはんだから形成される場合、外部接続端子１５を形成する前に、あるいは、配線基板１０の外部接続端子１５表面が露出したときに例えばＮｉめっき、Ａｕめっき、Ｐｄめっき、又はＳｎめっきを施してもよく、プレソルダー処理が施されてもよく、ＯＳＰ（Ｏｒｇａｎｉｃ  Ｓｏｌｄｅｒａｂｉｌｉｔｙ  Ｐｒｅｓｅｒｖａｔｉｖｅ）等の有機被膜処理が施されてもよい。
【００２８】
図２（ａ）は、実施形態に係る配線基板積層体の一例を示す概略図である。本実施形態に係る配線基板１０は、支持体１２から剥離可能な銅箔２０を介して支持体１２の両面のそれぞれに形成されている。銅箔２０の剥離面は、支持体１２との対向面であり、支持体１２より配線基板１０を剥離する際には配線基板１０と共に銅箔層２０が剥離される。支持体１２の両面の剥離可能な銅箔２０上に形成される配線基板１０は、表裏共に同一構造の基板である。
【００２９】
図２（ｂ）は、図２（ａ）中のＡ部分の拡大図であって、本実施形態の配線基板積層体の詳細構造を説明する図である。図２（ｂ）に示されるように、本発明に係る配線基板１０は、支持体１２上に形成された銅箔層２０上に形成されている。配線基板１０は、絶縁樹脂層２１、絶縁膜２３、外部接続端子１５、配線層２２、半導体チップとの接続端子２４、半田層１７、及び多層配線層間を電気的に接続するビアホール２５を有している。配線基板１０の厚さは、図２における銅箔層２０上から絶縁膜２３の上面までの厚さである。本発明における配線基板１０の厚さであるが、０．００１ｍｍ以上であることが望ましい、０．００１ｍｍ以下である場合、配線層２２間の回路絶縁性を確保することが困難となる。１ｍｍ以上である場合、支持体１２上に形成することで配線基板１０を薄型化できるというメリットがなくなってしまう。よって、配線基板１０の厚さは０．００１ｍｍ以上１ｍｍ以下であることが望ましい
【００３０】
図２（ａ）及び（ｂ）記載の支持体１２の２０℃から２６０℃までの平均熱膨張係数は−１ｐｐｍ／℃以上１５ｐｐｍ／℃以下である。支持体１２の熱膨張係数が−１ｐｐｍ以下とする場合、支持体１２として使用できる材料の選択肢がなくなってしまい現実性がない。支持体１２の熱膨張係数が１５ｐｐｍ以上である場合、半導体チップとの熱膨張係数との差異が大きくなってしまい、半導体装置を歩留まりよく実装、製造することが困難となる。支持体１２の熱膨張係数は、２ｐｐｍ以上１０ｐｐｍ以下であることがより好ましい。本発明による配線基板１０によれば、支持体１２の熱膨張係数をシリコンに近づけることによって、位置ズレによる歩留まり低下を抑制することが出来る。
【００３１】
支持体１２は、ガラス基板あるいはガラス繊維強化樹脂基板あるいは銅張積層板であることが現実的で安価に入手できるので望ましい。例えばガラス基板としては、例えば石英ガラス、ホウケイ酸ガラス、無アルカリガラス、ソーダガラス、又はサファイアガラス等が用いられる。ガラス繊維強化樹脂基板の樹脂は、エポキシ樹脂、ビスマレイミドトリアジン樹脂が一般的にあげられるが、本発明により限定されるものではない。銅張積層板であってもよく２０℃から２６０℃の間の平均線熱膨張係数が−１ｐｐｍ以上１５ｐｐｍ以下であればよい。支持体１２の厚みは特に限定されるものではないが、０．２ｍｍ以上３ｍｍ以下であれば、製造工程上のハンドリングがしやすいため望ましい。支持体１２の厚みは、０．４ｍｍ以上２ｍｍ以下であることがさらに望ましい。
【００３２】
支持体１２から剥離可能な銅箔層２０は、例えば、二層の銅箔を層間で剥離可能に積層したピーラブル銅箔により構成することができる。支持体１２上への積層形成方法であるが、支持体両面にプリプレグ、さらにその上にピーラブル銅箔を重ねて配置して真空プレスにより、支持体１２にピーラブル銅箔を積層して張り合わせることが出来る。あるいは、支持体１２上に接着材を介してピーラブル銅箔を張り合わせても良い。接着剤は、例えばエポキシ樹脂、ポリウレタン樹脂、シリコーン樹脂、ポリエステル樹脂、オキセタン樹脂、及びマレイミド樹脂、アクリル樹脂より選ぶことが出来る。これらの樹脂の１種又はこれらの樹脂の２種類以上が混合された樹脂を接着剤として用いてもよい。接着剤の厚さは、例えば２０μｍ〜１００μｍ程度である。接着剤の種類、厚み、塗布方法、張り合わせ方法については特に限定されるものではなく、公知の方法を採用できる。配線基板１０を形成する側の銅箔の厚みは、５μｍ以上２０μｍ以下であることが望ましい。配線基板１０を形成する側の銅箔の厚みが５μｍ以下である場合、ピンホールの発生やエッチング処理によって製造工程中に支持体より剥離してしまう可能性がある。一方、配線基板１０を形成する側の銅箔の厚みが２０μｍ以上である場合、その後に銅箔層２０をエッチング除去することが困難となる。
【００３３】
あるいは、支持体１２から剥離可能な銅箔層２０は、支持体１２上に剥離層としてニッケル、コバルト、チタン、錫、亜鉛から選ばれる金属あるいはその化合物層を形成した後に、銅を積層することによって形成することもできる。支持体１２上の剥離層は、例えばスパッタ法、蒸着法、ＣＶＤ法、無電解めっき法より選ばれる方法によって上記の金属の皮膜として形成することが出来る。支持体１２が銅張積層板であれば、電解めっき法によっても上述の金属層を形成することが出来る。上述の金属層を複数種多層層形成しても良い。さらに上術の金属の化合物層の形成方法であるが、加熱酸化によって酸化膜層を形成することも出来る。さらにクロム酸処理を行うことによってクロメート皮膜を形成してもよい。上術の剥離層を形成した後に銅箔層２０を形成することで支持体より剥離可能な銅箔層２０を得ることが出来る。銅箔層２０は、例えばスパッタ法、蒸着法、ＣＶＤ法、無電解めっき法、電解めっき法より形成することが出来る。より好ましくは電解めっき法により形成することが簡便であり望ましい。剥離層上に設ける銅箔層２０の厚みは、５μｍ以上２０μｍ以下であることが望ましい。剥離層上に設ける銅箔層２０の厚みが５μｍ以下である場合、ピンホールの発生やエッチング処理によって製造工程中に支持体より剥離してしまう可能性がある。剥離層上に設ける銅箔層２０の厚みが２０μｍ以上である場合、その後に銅箔層をエッチング除去することが困難となる。
【００３４】
銅箔層２０上に外部接続端子１５が形成されている。銅箔層２０に面した外部接続端子１５は、後の工程で銅箔層２０と共に支持体１２から剥離され、さらに銅箔層２０をエッチング除去することによって、配線基板１０の裏面上に露出する。さらに後の工程で半田バンプが形成されるので、外部接続端子１５の表面にはＮｉ、Ａｕ、Ｐｄ、Ｓｎよりなる金属皮膜があらかじめ形成されていることが望ましい。よって、外部接続端子の形成箇所の表面に上記金属により表面処理を行った後に、外部接続端子１５を形成することが望ましい。外部接続端子１５は、銅であることが簡便で望ましい。この場合、外部接続端子１５の銅層の厚みは、例えば１μｍ以上２０μｍ以下である。
【００３５】
絶縁樹脂層２１は、銅箔層２０上及び配線層２２間に設けられる絶縁樹脂層である。絶縁樹脂層２１は、エポキシ樹脂、ポリイミド樹脂、ビスマレイミドトリアジン樹脂、シアネート樹脂、ポリフェニレンオキシド、液晶ポリマー、またはシリコーン樹脂等の樹脂材料あるいは、これらを含有するビルトアップ樹脂、プリプレグ、乃至ポリイミド樹脂、これらの複合材料により形成される。また絶縁樹脂層２１にはシリカ、アルミナ、炭酸バリウム等の無機フィラー又は有機フィラーが含まれていてもよい。あるいは、絶縁樹脂層２１は、ガラス繊維強化材料であってもよい。絶縁樹脂層２１の厚みは例えば０．５μｍ以上４０μｍ以下である。
【００３６】
ビアホール（ビア）２５は、外部接続端子１５と配線層２２とを電気的に接続すると共に、配線層２２同士を電気的に接続する。ビアホール径は特に限定されるものではないが、５μｍ以上１００μｍ以下であることが望ましい。ビアホール径が５μｍ以下である場合、ビア接続信頼性が低下する懸念がある。一方、ビアホール径が１００μｍ以上である場合、微細な回路形成に不利となる。ビアは導電体より形成されていればよいが、より好ましくは、配線と同じ金属であることが簡便でよい。より好ましくは、ビアは銅で形成される。ビア内部は充填構造いわゆるフィルドビア構造であることがビアスタック可能で微細回路形成に有利なことから望ましいが、ビア内部まで導電体金属が充填されていないコンホーマルビアでもよい。以上のように配線層２２がビアホール２５を介して多層形成されている多層配線を有する配線基板であってもよく、単層回路であっても良い。
【００３７】
配線基板１０の最表層には、ソルダーレジストあるいは絶縁樹脂層よりなる絶縁膜２３が形成され、半導体チップとの接続端子２４部分のみが露出形成されている構造となっている。接続端子２４は、半導体チップ１１の突起電極１６と電気的接続しやすいように設けられている。接続端子２４上には、例えば共晶はんだ又は鉛フリーはんだ（Ｓｎ−Ａｇ、Ｓｎ−Ｃｕ、Ｓｎ−Ａｇ−Ｃｕ、又はＳｎ−Ｂｉ等）によって半田層１７が形成される。接続端子２４は、種々の金属からなる導電層上に共晶はんだ又は鉛フリーはんだが設けられた端子でもよい。また、開口部に、Ｎｉ、Ａｕ、Ｐｄ、Ｓｎ等のめっき処理を施す、又はＯＳＰ等の有機被膜処理を施すことにより、接続端子２４を形成してもよい。また、接続端子２４は、配線層２２に金めっきを行うことにより形成してもよい。この場合、接続端子２４の導電性が向上すると共に、接続端子２４の腐食が抑制される。半導体チップ１１の突起電極１６が金ボールバンプ（例えば、Ａｕ、Ａｕを含む合金、もしくは表面にＡｕめっきを施した金属複合体による金バンプ、又は、Ａｕ系のはんだによって形成されたバンプ）である場合、当該突起電極１６と金めっきが施された接続端子との接合性が向上する。
【００３８】
次に、図３−１及び図３−２を参照しながら、本実施形態に係る配線基板積層体の製造方法を説明する。図３−１及び図３−２は、本実施形態に係る配線基板積層体の製造方法の一例を説明する図であって、図２（ａ）のＡ部分を拡大図示したものである。尚、図３−１及び図３−２は、本実施形態に係る配線基板を部分的に図示するものであるが、図３−１及び図３−２により本発明による配線基板及び半導体装置が限定されるものではない。
【００３９】
まず、図３−１（ａ）に示されるように、支持体１２の表面に剥離可能な銅箔層２０を形成する。銅箔層２０の形成方法としては、先に述べたピーラブル銅箔をプリプレグを介して支持体１２に張り付ける方法、あるいは、接着剤で支持体１２に貼り付ける方法が挙げられる。接着剤の塗布方法は、例えば印刷法、真空プレス法、真空ラミネート法、ロールラミネート法、スピンコート法、ダイコート法、カーテンコート法、ローラーコート法、公知の方法を採用できる。
【００４０】
また、支持体１２上にあらかじめ剥離層としてニッケル、コバルト、チタン、錫、亜鉛から選ばれる金属あるいはその化合物の層を形成した後に、銅を積層を形成することによって、銅箔層２０を形成してもよい。基板上に上記の金属からなる剥離層を形成する方法としては、例えばスパッタ法、蒸着法、ＣＶＤ法、無電解めっき法より選ばれる方法を利用できる。支持体が銅張積層板であれば、電解めっき法によっても上述の金属層を形成することが出来る。上述の金属層は、複数種の金属で多層に層形成しても良い。さらに上術の金属の化合物層の形成方法であるが、加熱酸化によって酸化膜層を形成することも出来る。さらにクロム酸処理を行うことによってクロメート皮膜を形成してもよい。上記の剥離層を形成した後に銅を積層することで支持体より剥離可能な銅箔層２０を得ることが出来る。銅箔層２０の形成はスパッタ法、蒸着法、ＣＶＤ法、無電解めっき法、電解めっき法より形成することが出来る。より好ましくは電解めっき法により形成することが簡便であり望ましい。
【００４１】
次に、図３−１（ｂ）に示されるように、支持体上に剥離可能な銅箔層２０を形成した後に外部接続端子１５を銅箔層２０上に形成する。外部接続端子１５の形成方法は公知のセミアディティブ工法によって形成することが簡便で望ましい。その１例を説明すると、銅箔層２０の上にフォトレジスト層を形成する。フォトレジストはポジ型あるいはネガ型の液体レジストであってもドライフィルムレジストであっても良いが、ドライフィルムレジストであることが簡便で安価で望ましい。レジスト層を形成した後に所望の外部接続端子に対応するパターンが描画されているフォトマスクを用いて露光し、レジストパターンを形成する。銅箔層が露出した部分の外部接続端子１５にあらかじめ表面処理としてＮｉめっき、Ａｕめっき、Pｄめっき、又はＳｎめっきを行っても良い。形成方法は無電解めっきあるいは電解めっきであることが望ましい。表面処理後に電解銅めっきを行うことで外部接続端子１５を形成することが出来る。不要になったレジストパターンを剥離することによって、図３−１（ｂ）に記載の外部接続端子１５が形成された基板を得る。
【００４２】
次に、図３−１（ｃ）に記載するように外部接続端子１５上に絶縁樹脂層２１を形成する。絶縁樹脂層２１は、エポキシ樹脂、ポリイミド樹脂、ビスマレイミドトリアジン樹脂、シアネート樹脂、ポリフェニレンオキシド、液晶ポリマー、またはシリコーン樹脂等の樹脂材料あるいは、これらを含有するビルトアップ樹脂、プリプレグ、乃至ポリイミド樹脂である。あるいは、絶縁樹脂層２１は、これらの複合材料を含んでもよい。また、絶縁樹脂層２１は、シリカ、アルミナ、炭酸バリウム等の無機フィラー又は有機フィラーを含んでいてもよい。あるいは、絶縁樹脂層２１は、ガラス繊維強化材料であってもよい。絶縁樹脂層２１の厚みは、例えば０．５μｍ以上４０μｍ以下である。絶縁樹脂層２１は、例えば印刷法、真空プレス法、真空ラミネート法、ロールラミネート法、スピンコート法、ダイコート法、カーテンコート法、ローラーコート法、又はフォトリソグラフィー法等の公知の方法にて形成される。ビアホール２５は、例えば絶縁樹脂層２１に対してレーザー加工、又はフォトリソグラフィーを行い、絶縁樹脂層２１の一部を除去することによって形成される。
【００４３】
次に、図３−１（ｄ）に示されるように、絶縁樹脂層２１上に配線層２２を形成する。絶縁樹脂上への回路形成はサブトラクティブ法及びセミアディティブ法により形成することが望ましい。より望ましくはセミアディティブ法が微細回路形成に有利であることからより望ましい。セミアディティブ法による回路形成を説明すると、ビアホール２５が形成された絶縁樹脂層２１に薄い金属層（シード層）を形成する。この際、シード層形成する前に樹脂表面を過マンガン酸処理、あるいはＵＶ洗浄、アルゴンプラズマ、あるいは酸素プラズマ処理することによって粗化、あるいはクリーニングを行うことでシード層と樹脂層との密着性向上を行っても良い。シード層はニッケル、チタン、銅、銀、錫、金等が考えられるが、銅であることが簡便であり望ましい。シード層の形成方法であるが、スパッタ法、ＣＶＤ法蒸着法、イオンプレーティング法、無電解めっき法が挙げられるが、スパッタ法あるいは無電解めっき法であることが簡便で現実的である。絶縁樹脂層２１上及びビアホール２５の表面にシード層を形成した後に、シード層上にレジストパターンを形成する。レジストは液体のポジ型レジストあるいはネガ型レジストであっても良いし、ドライフィルムレジストであっても良いが、ドライフィルムレジストが簡便で安価であり望ましい。シード層上に形成されたレジスト層に所望の配線パターンが描画されているフォトマスクを用いて露光現像処理することで、回路部分が露出したレジストパターンを得る。続いてシード層を給電層として電解銅めっき処理を行うことで配線層２２を形成する。配線層形成後に不要になったレジスト層を剥離処理し、不要部分のシード層をエッチング除去することによって配線層２２を得る。こうして配線層２２が形成された配線基板を得る。
【００４４】
多層配線層を形成する場合、図３−１（ｃ）及び図３−１（ｄ）の工程を繰り返すことによって、図３−２（ｅ）に示す多層配線基板を得ることができる。配線の層数は本発明により限定されない。
【００４５】
続いて図３−２（ｆ）に示されるように、多層配線層の最外層に半導体チップとの接続端子を形成する。半導体チップとの接続端子２４は最外層の配線層２２上に絶縁膜２３を形成した後に開口部を設けることによって接続端子２４を設けても良いし、絶縁樹脂層２１と同じ材料を形成して開口を設けることによって接続端子２４としても良く、接続端子２４の製造方法は特に限定されず公知の方法を採用できる。より好ましくは、絶縁膜２３として、ソルダーレジスト層を設けることが望ましい。絶縁膜２３は、例えば印刷法、真空プレス法、真空ラミネート法、ロールラミネート法、スピンコート法、ダイコート法、カーテンコート法、ローラーコート法、又はフォトリソグラフィー法等の公知の方法にて形成される。開口部は、レーザーの照射、又はフォトリソグラフィーを行いて絶縁膜２３の一部を除去することよって形成される。接続端子２４の表面には表面処理としてＮｉめっき、Ａｕめっき、Ｐｄめっき、又はＳｎめっきを行っても良い。接続端子２４はさらに共晶はんだ又は鉛フリーはんだを開口部に供給することによって設けてもよい。以上によって、支持体１２と、剥離可能な銅箔層２０、絶縁樹脂層２１、外部接続端子１５、配線層２２、半導体チップとの接続端子２４を含む配線基板１０を形成する。
【００４６】
尚、配線基板１０は、支持体１２の一方面にのみ形成してもよいし、支持体１２の両面に形成してもよい。支持体１２の両面に配線基板１０を形成する場合、図３−１及び図３−２に示した各工程を支持体１２の片面ずつ行ってもよいし、支持体１２の両面に同時に行ってもよい。
【００４７】
次に、図４を参照しながら、本実施形態に係る配線基板積層体を用いて半導体装置を製造する方法を説明する。図４は、半導体装置の製造方法の一例を説明する図である。
【００４８】
まず、図４（ａ）に示されるように、支持体１２上に剥離可能な銅箔層２０と配線基板１０とが積層された配線基板積層体を準備する。剥離可能な銅箔層２０及び配線基板１０は、支持体１２の両面に形成されている。配線基板１０は、図１、図２、図３−２（ｆ）に示したものと同じである。
【００４９】
次に、図４（ｂ）に示されるように、配線基板１０に複数の半導体チップ１１を搭載する。具体的には、配線基板１０に半導体チップ１１をフリップチップ方式にて搭載する。半導体チップ１１を配線基板１０に搭載する際、半導体チップ１１の突起電極１６と配線基板１０の接続端子２４（図２、図３を参照）とが、互いに接続される。また、半導体チップ１１及び配線基板１０の間にアンダーフィル１３を設けておくことによって、半導体チップ１１及び配線基板１０を固定及び封止する。アンダーフィル１３は、半導体チップ１１を配線基板１０に搭載した後に、半導体チップ１１及び配線基板１０の間に供給してもよい。また、半導体チップ１１又は配線基板１０に予めアンダーフィル１３を付着させておき、半導体チップを配線基板に搭載すると同時にアンダーフィル１３による封止を完了させてもよい。例えば、加熱又は光照射による硬化処理をアンダーフィル１３に施すことによって、アンダーフィル１３による半導体チップ１１及び配線基板１０の固定及び封止を行う。アンダーフィル１３は、必ずしも設けなくてもよい。
【００５０】
次に、図４（ｃ）に示されるように、配線基板１０の主面上に封止樹脂１４を形成する。この際、封止樹脂１４によって半導体チップ１１を埋設する。封止樹脂１４は、例えばトランスファーモールド法又はポッティング法等の公知の方法にて形成される。
【００５１】
次に、図４（ｄ）に示されるように、支持体１２両面に形成された、半導体チップ１１が搭載されかつ封止樹脂１４が形成された半導体装置を支持体１２から剥離する。支持体１２を配線基板１０から剥離する方法は、手動でもよいし機械を用いて行ってもよい。さらに両面同時に剥離してもよいし、片面ずつ剥離してもよい。
【００５２】
図５−１及び図５−２は、図４に示した半導体装置の製造方法の変形例であって、支持体１２の両面に設けられた配線基板１０に対して一面ずつ半導体チップ１１を搭載する例を説明する図である。
【００５３】
まず、図５−１（ａ）に示されるように、支持体１２上に剥離可能な銅箔層２０と配線基板１０とが積層された基板を準備する。剥離可能な銅箔層２０及び配線基板１０は、支持体１２の両面に形成されている。配線基板１０は、図１、図２、図３−２（ｆ）に示したものと同じである。
【００５４】
次に、図５−１（ｂ）に示されるように、支持体１２の一方面の配線基板に半導体チップ１１を搭載する。半導体チップ１１の搭載方法は、図４（ｂ）で説明したものを採用できる。
【００５５】
次に、図５−１（ｃ）に示されるように、半導体チップ１１を搭載した配線基板１０に封止樹脂１４を形成し、半導体チップ１１を埋設する。封止樹脂の形成方法は、図４（ｃ）で説明したものを採用できる。
【００５６】
次に、図５−２（ｄ）に示されるように、半導体チップ１１を搭載して封止樹脂１４を形成した配線基板１０のみを支持体から剥離する。支持体１２の剥離方法は、図４（ｄ）で説明したものを採用できる。
【００５７】
その後、図５−２（ｅ）〜（ｇ）に示すように、他方の配線基板１０に半導体チップ１１を搭載し、封止樹脂１４を形成した後、配線基板１０を支持体１２から剥離する。尚、図５−２（ｅ）〜（ｇ）の工程は、図５−１（ｂ）〜図５−２（ｄ）と同様に行う。
【００５８】
図６は、本実施形態に係る半導体装置の製造方法の一例を説明する図であって、図４、図５−１及び図５−２において支持体１２から配線基板１０を剥離した後に続く工程を示す図である。
【００５９】
図６（ａ）に示すように、支持体１２から配線基板１０を剥離した状態では、配線基板１０の裏面に設けられた外部接続端子１５を覆うように銅箔層２０が形成されている。
【００６０】
次に、図６（ｂ）に示すように、銅箔層２０を除去して外部接続端子１５を露出させる。銅箔層２０の除去は、銅のエッチング液を用いて行うことが出来る。銅のエッチング液は硫酸と過酸化水素の混合水溶液、過硫酸塩類（ナトリウム、カリウム、アンモニウム塩）の水溶液、塩化第二鉄液、塩化第二銅液、塩化第二銅とアンモニア混合エッチャント、アンモニア−過酸化水素混合水溶液、硝酸から選択することが出来る。エッチング量のコントロールが容易なことから、硫酸と過酸化水素の混合水溶液、過硫酸塩水溶液を用いることが望ましい。剥離後の銅箔層２０に異種金属あるいは有機物の付着等が有る場合、これらを除去する処理をあらかじめ行ってから銅箔層２０のエッチング処理をおこなっても良い。
【００６１】
次に、図６（ｃ）に示されるように、外部接続端子１５上に半田ボール１８を搭載する。半田ボールの形成方法は、半田ペーストのスクリーン印刷法、ボール搭載工法いずれの公知の方法であってもよい。
【００６２】
次に、図６（ｄ）に示されるように、封止樹脂１４にダイシングテープ１９を貼り付けた後、各半導体チップ１１の間の領域に位置する配線基板１０及び封止樹脂１４を切断し、個片化する。配線基板１０及び封止樹脂１４の切断は、例えばダイシングソー又はレーザー等を用いて行うことができる。
【００６３】
以上の工程を経ることにより、図６（ｅ）に示されるように、配線基板積層体を用いて形成された半導体装置１が製造される。
【００６４】
以上に説明した本実施形態に係る配線基板１０は、半導体チップ１１を外部装置に接続するための外部接続部材として機能する。半導体チップ１１と外部接続部材となる配線基板１０とを別々に製造することができるため、外部接続端子の数や配置の制限がなくなると共に、半導体装置１の製造効率を改善できる。また、配線基板１０は支持体１２上に形成された剥離除去可能な銅箔層２０の上に形成される。したがって、半導体チップ１１と配線基板１０とを接合した後に、容易に支持体１２を剥離することができ、当該配線基板１０を用いて製造される半導体装置１の薄型化が可能になる。さらに支持体１２を有する配線基板１０を用いて半導体装置１を製造することによって、配線基板１０が数十μｍ程度の極薄型基板であっても容易にハンドリングをすることができる。よって基板製造時のみならず、半導体チップ１１の実装組み立て時の歩留まりを改善することが出来る。
【００６５】
また、支持体１２の線膨張係数は、−１ｐｐｍ／℃以上１５ｐｐｍ／℃以下である。半導体チップ１１はシリコン基板等の無機物を主成分とした基板によって製造されているので、半導体チップ１１の線膨張係数と支持体１２の線膨張係数とが互いに近い値となる。このため、配線基板１０に半導体チップ１１を搭載した際に発生する位置ずれを抑制することができる。したがって、半導体チップ１１が配線基板１０に搭載不可能となること、及び半導体チップ１１と配線基板１０とを接合する部分が破壊することが抑制される。
【００６６】
また、支持体１２はガラス基板あるいはガラス繊維強化樹脂基板あるいは銅張積層板であってもよく、支持体１２を安価で強度を高くすると共に、支持体１２の大型化が容易にできる。
【００６７】
また、配線基板１０の厚さは、０．００１ｍｍ以上１ｍｍ以下である。この場合、配線基板１０における配線パターンの絶縁性を確保することが出来ると共に、本発明による配線基板の薄型化による半導体装置の薄型化のメリットを享受することが出来る。
【００６８】
また、本実施形態に係る配線基板１０を用いて製造される半導体装置１は、配線基板１０と、表面に半田層１７を介して配線基板１０の配線層２２に接続される半導体チップ１１とを備えている。この半導体装置１では、半導体チップ１１と外部接続部材である配線基板１０とが別々に製造されているため、半導体装置１の製造効率が改善される。また、配線基板１０を支持体１２上で形成した後に支持体１２から剥離することによって、配線基板１０を薄型化することができ、この結果、半導体装置１の薄型化が可能になる。
【００６９】
本発明による配線基板、半導体装置及び半導体装置の製造方法は、上述した実施形態に限られるものではなく、他に様々な変形が可能である。例えば、上記実施形態及び変形例を適宜組み合わせてもよい。また、配線基板１０に積層される半導体チップ１１は、個片化される配線基板１０の領域に複数搭載されてもよい。また、配線基板１０には、半導体チップ１１以外の部材（例えばコンデンサ等の受動部品）が搭載されていてもよい。
【００７０】
また、配線基板１０における配線層２２は、セミアディティブ法に限らず、例えばサブトラクティブ法又はフルアディティブ法等の公知の方法にて形成される。ここで、サブトラクティブ法とは、Ｃｕ層等の導体層上に所望のパターンを有するレジストを形成して不要な導体層をエッチングした後、レジストを剥離して配線パターンを得る方法である。また、フルアディティブ法は、樹脂層上に無電解めっき触媒を吸着させ、所望のパターンのレジストを樹脂層上に形成し、このレジストを絶縁膜として残したまま触媒を活性化させ、無電解めっき法によりレジスト開口部内にＣｕ等の導体を析出させた後、レジストを除去して所望の配線パターンを得る方法である。
【実施例】
【００７１】
本発明を以下の実施例によりさらに詳細に説明する。
【００７２】
（配線基板）
配線基板１０は、図３−１及び図３−２に示した工程に沿って作製した。
【００７３】
まず、図３−１（ａ）に示すように、支持体１２の両面に１５μｍｔのプリプレグ及びピーラブル銅箔を配して真空プレスを行い、支持体１２の両面に剥離可能な銅箔層２０を形成した。銅箔層２０として、配線基板１０が形成される側の銅箔厚が５μｍ、支持体１２とプリプレグを介して接する側の銅箔厚が１８μｍのものを用いた。支持体１２としては下記のものを用いた
・実施例１：ガラス（ＯＡ−１０Ｇ（日本電気硝子株式会社製））、１．１ｍｍ厚、線膨張係数  ４ｐｐｍ／℃
・実施例２：ガラス繊維強化エポキシ樹脂、１.０ｍｍ厚、線膨張係数  ７ｐｐｍ／℃
・実施例３：銅張両面板、１.０ｍｍ厚、線膨張係数  ８ｐｐｍ／℃
【００７４】
次に、図３−１（ｂ）に示されるように、剥離可能な銅箔層２０上に外部接続端子１５を形成した。外部接続端子１５の形成方法はセミアディティブ法を用いて行った。具体的には、支持体１２上両面に形成された剥離可能な銅箔層２０上に厚さ２５μｍｔのドライフィルムレジストを両面にラミネート法により形成した。次に、外部接続端子に対応するパターンが描画されたフォトマスクを用いて表裏アライメントを行いながら露光処理し、１％炭酸ソーダ水溶液にてスプレー現像処理を行った。続いて剥離可能な銅箔層を給電層として、電解Ｎｉめっき１μｍ、電解金めっき０.０５μｍ、電解Ｎｉめっき３μｍ、電解銅めっき１５μｍを形成し、外部接続端子１５を形成した。外部接続端子形成後にドライフィルムレジストを６０℃、３％の水酸化ナトリウム溶液にスプレー剥離処理することで、外部接続端子１５が形成された基板を得た。
【００７５】
次に、図３−１（ｃ）に示されるように、絶縁樹脂層２１及びビアホール２５を形成した。具体的には、外部接続端子１５及び剥離可能な銅箔層２０上の銅層を粗化処理し、上層に形成する絶縁樹脂層２１との密着向上処理を行った後、ＡＢＦ−ＧＸ−Ｔ３１（味の素ファインテクノ株式会社製）を真空ラミネート形成した。ラミネート後に樹脂をキュアしてから、ビアホール２５を炭酸ガスレーザー照射により設けた。レーザー加工後に塩基性過マンガン酸溶液に浸漬し、ビアホール中のスミア及び樹脂表面を粗化処理した。
【００７６】
次に、図３−１（ｄ）に示されるように、配線層２２を形成した。具体的には、無電解銅めっき処理を行い、ビアホール２５が形成された絶縁樹脂層２１表面に無電解めっき層を０．７μｍ厚で形成した。続いて２５μｍｔのドライフィルムレジストを無電解めっき層上にラミネートし、配線回路が描画されたフォトマスクを用いて基板とアライメント露光を行い、レジストパターンを形成した。続いて無電解めっき層を給電層として電解めっき処理を行った。さらにドライフィルムレジストをスプレー剥離処理することによって除去し、不要となった無電解銅めっき層を硫酸−過酸化水素水溶液でエッチング除去することによって支持体１２上に配線層２２が形成された基板を得た。
【００７７】
更に、図３−１（ｃ）及び（ｄ）と同じ工程を経て、図３−２（ｅ）に示すように、絶縁樹脂層２１及び配線層２２をもう一層形成した。
【００７８】
次に、図３−２（ｆ）に示されるように、多層配線層が形成された配線基板１０上に絶縁膜２３を２０μｍ厚で形成した。半導体チップの接続端子に対応する部分をソルダーレジストパターンが描画されたフォトマスクを用いて露光することで、半導体チップとの接続端子２４を開口形成した。続いて塩基性熱過マンガン酸溶液に浸漬することで接続端子２４表面をクリーニングした後に、Ｎｉ−Ｐｄ−Ａｕめっきを行った。続いて半田層１７をボール搭載工法で形成することで、実施例１〜３に係る配線基板１０を得た。
【００７９】
（半導体装置）
半導体装置１は、図４及び図６に示した工程に沿って作製した。
【００８０】
まず、図４（ａ）及び（ｂ）に示されるように、実施例１〜３に係る配線基板１０に半導体チップ１１を搭載した。半導体チップ１１には、Ｃｕポストの先端にＳｎ−３．５Ａｇはんだ層を形成した突起電極１６を有しているものを用いた。また、半導体チップ１１の線膨張係数は、約３ｐｐｍ／℃であった。配線基板１０には予めアンダーフィル１３を供給しておいた。半導体チップ１１の突起電極１６と配線基板１０の接続端子２４との位置合わせを行った後、半導体チップ１１を配線基板１０に圧着させ、加熱した。
【００８１】
次に、図４（ｃ）に示されるように、半導体チップ１１を含む配線基板１０の上面を、トランスファーモールド法により、封止樹脂１４を用いて封止した。
【００８２】
次に、図４（ｄ）に示されるように、支持体１２上に銅箔層２０を介して形成された配線基板１０を有する半導体装置を支持体から剥離・分離した。
【００８３】
次に、図６（ａ）及び（ｂ）に示されるように、銅箔層２０を硫酸−過酸化水素水溶液でスプレーエッチング処理することによって、銅箔層２０と外部接続端子１５のニッケル皮膜とを溶解除去した。この状態では外部接続端子１５表面はＮｉ−Ａｕめっきによって表面処理されている状態にある。
【００８４】
次に、図６（ｃ）に示されるように外部接続端子１５上にＳｎ−３Ａｇ−０．５Ｃｕはんだを搭載し、に半田ボール１８を形成した。
【００８５】
次に、図６（ｄ）に示されるように、この構成体にダイシングテープ１９を貼り付け、ダイシングすることによって、図６（ｅ）（図１）に示す半導体装置１を得た。
【００８６】
（Ｘ線透視装置による観察）
上記のようにして作成された実施例１〜３の半導体装置１を、Ｘ線透視装置（株式会社ユニハイトシステム製、ＸＶＡ−１６０α）で観察した。半導体装置１を観察した結果、半導体チップ１１の突起電極１６と配線基板１０の接続端子２４との間には、設計値から約２μｍの位置ずれが生じていた。ここで、半導体装置１の配線基板１０の支持体１２として、線膨張係数が２５ｐｐｍ／℃のガラス繊維強化エポキシ基板、及び、線膨張係数が２０ｐｐｍ／℃の銅張両面板を用いた場合、半導体チップ１１の突起電極と配線基板１０の接続端子２４との間には、通常、設計値から約１５μｍの位置ずれが生じる。このような支持体１２の材質による位置ずれの違いは、支持体１２の線膨張係数は約１５ｐｐｍ／℃以上であり、半導体チップ１１の線膨張係数（約２〜４ｐｐｍ／℃）と大きく異なるためと考えられる。したがって、これに対して、実施例１〜３の配線基板１０においては、支持体の線膨張係数を４〜８ｐｐｍ／℃としたことにより、半導体チップ１１と配線基板１０との間に発生する位置ずれが小さくなっていることが確認できた。
【産業上の利用可能性】
【００８７】
本発明の配線基板、半導体装置、及び当該半導体装置を製造する方法によれば、半導体装置の製造効率の改善及び当該半導体装置の薄型化に供される、又は半導体装置の薄型化及び製造効率を改善することができる。
【符号の説明】
【００８８】
１・・・半導体装置
１１・・・配線基板
１２・・・支持体
１３・・・アンダーフィル
１４・・・モールド樹脂
１５・・・外部接続端子
１６・・・突起電極
１７・・・半田層
１８・・・半田ボール
１９・・・ダイシングテープ
２０・・・銅箔層
２１・・・絶縁樹脂層
２２・・・配線層
２３・・・絶縁膜
２４・・・半導体チップとの接続端子
２５・・・ビアホール
【図１】
2016134497.tif 000003
【図２】
2016134497.tif 000004
【図３−１】
2016134497.tif 000005
【図３−２】
2016134497.tif 000006
【図４】
2016134497.tif 000007
【図５−１】
2016134497.tif 000008
【図５−２】
2016134497.tif 000009
【図６】
2016134497.tif 000010